(57)【特許請求の範囲】
【請求項１】
（Ａ）ポリ乳酸系樹脂および（Ｂ）メタクリル系樹脂を重量比（（Ａ）ポリ乳酸系樹脂／（Ｂ）メタクリル系樹脂）が９０／１０〜１０／９０で配合してなる樹脂組成物であって、（Ａ）ポリ乳酸系樹脂が、Ｌ体が９５％以上含まれるかまたはＤ体が９５％以上含まれ、かつ、重量平均分子量が１万以上、５０万以下であり、（Ｂ）メタクリル系樹脂の少なくとも１種が、重量平均分子量５万〜４５万かつシンジオタクチシチー４５〜５６％、かつガラス転移温度が１１０℃以上、および２３０℃の温度かつ３７．２Ｎの荷重でのメルトフローレートが、１〜３０ｇ／１０分のメタクリル系樹脂である樹脂組成物であって、樹脂組成物中におけるメタクリル系樹脂のシンジオタクチシチーとアイソタクチシチーの比（シンジオタクチシチー／アイソタクチシチー）が、３．０〜８．５である樹脂組成物。
【請求項２】
樹脂組成物のガラス転移温度が、７０℃以上である請求項１に記載の樹脂組成物。
【請求項３】
（Ａ）ポリ乳酸系樹脂および（Ｂ）メタクリル系樹脂の配合比が、５９／４１〜１０／９０である請求項１〜２のいずれかに記載の樹脂組成物。
【請求項４】
樹脂組成物の、１９０℃、２１．２Ｎ荷重にて測定したメルトフローレートが、３０ｇ／１０分以下、０．１ｇ／１０分以上である請求項１〜３のいずれかに記載の樹脂組成物。
【請求項５】
請求項１〜４のいずれか１項に記載の樹脂組成物からなる成形品。
【請求項６】
成形品が、射出成形品、押出成形品、ブロー成形品、フィルムのいずれかである請求項５記載の成形品。
【発明の詳細な説明】
【技術分野】
【０００１】
本発明は、樹脂組成物およびそれからなる成形品に関するものであり、詳しくは、透明性、耐熱性および流動性に優れるポリ乳酸系樹脂を含む樹脂組成物およびそれからなる成形品に関するものである。
【背景技術】
【０００２】
近年では、地球環境保全の見地から、土中や水中に存在する微生物の作用により自然環境下で分解される生分解性ポリマーが注目されており、様々な生分解性ポリマーが開発されている。これらのうち溶融成形が可能な生分解性ポリマーとして、例えばポリヒドロキシブチレートやポリカプロラクトン、コハク酸やアジピン酸などの脂肪族ジカルボン酸成分と、エチレングリコールやブタンジオールなどのグリコール成分とからなる脂肪族ポリエステルおよびポリ乳酸樹脂などがよく知られている。これらの中でも、ポリ乳酸樹脂は、モノマーである乳酸を、とうもろこしなどのバイオマスを原料として、微生物を利用した発酵法により安価に製造できるようになり、また、透明性を有し、融点もおよそ１７０℃と高く、溶融成形可能なバイオポリマーとして期待されている。
【０００３】
しかしながら、ポリ乳酸樹脂はガラス転移温度が６０℃付近にあり、この温度近傍での熱変形や剛性低下が大きいため、各種成形品として用いる場合には、通常の使用条件においても熱変形しやすく使用が困難になるという問題点があり、耐熱性に優れるポリ乳酸系材料が望まれていた。
【０００４】
さらに、射出成形品とする場合には、射出成形工程での成形加工性の点で、流動性に優れることが重要であり、透明性、耐熱性および流動性のいずれにも優れるポリ乳酸系材料が望まれていた。
【０００５】
特許文献１には、ポリ乳酸とアクリレートポリマーからなる樹脂組成物に関し、耐熱性に優れる樹脂組成物が得られることが記載されているが、ポリ乳酸の透明性を維持することについては、一切開示はなく、実施例においても、耐熱性は向上するものの透明性および流動性については例示がなく、透明性、耐熱性および流動性のいずれにも優れる樹脂組成物を得るための解決手段について全く示唆されていない。
【０００６】
特許文献２には、ポリ乳酸を含むα−ヒドロキシカルボン酸重合体とポリ（メタ）アクリレートからなる樹脂組成物に関し、加水分解性に優れる樹脂組成物が得られることが記載されており、特許文献３には、ポリ乳酸とアクリル系化合物からなる樹脂組成物に関し、成形加工性に優れる樹脂組成物が得られることが記載されているが、いずれも耐熱性および流動性については、一切開示はなく、透明性、耐熱性および流動性のいずれにも優れる樹脂組成物を得るための解決手段について全く示唆されていない。
【０００７】
特許文献４には、ポリ乳酸系重合体とアクリル系重合体からなる樹脂組成物に関し、透明性および耐熱性のいずれにも優れる樹脂組成物が得られることが記載されており、特許文献５には、ポリ乳酸とポリ（メタ）アクリレートからなる樹脂組成物に関し、透明性および耐熱性のいずれにも優れる樹脂組成物からなる二軸延伸フィルムが得られることが記載されており、特許文献６には、ポリ乳酸とポリメチルメタクリレートからなる樹脂組成物に関し、透明性および耐熱性のいずれにも優れる樹脂組成物が得られることが記載されており、非特許文献１および２には、ポリ乳酸とポリメチルメタクリレートを混合することにより、ガラス転移温度が向上することが記載されているが、いずれも流動性については、一切開示はなく、また、いずれも耐熱性向上効果が不十分であり、さらなる改良が求められており、透明性、耐熱性および流動性のいずれにも優れる樹脂組成物を得るための解決手段について全く示唆されていない。
【先行技術文献】
【特許文献】
【０００８】
【特許文献１】米国特許第５３００５７６号公報（第１−２頁）
【特許文献２】特開平８−５９９４９号公報（第１−２頁）
【特許文献３】特開２００２−１５５２０７号公報（第１−２頁）
【特許文献４】特開２００４−２６９７２０号公報（第１−２頁）
【特許文献５】国際公開特許第２００４／８７８１２号公報（第１−３頁）
【特許文献６】特開２００５−１７１２０４号公報（第１−２頁）
【非特許文献】
【０００９】
【非特許文献１】Ｐｏｌｙｍｅｒ  Ｐｒｅｐｒｉｎｔｓ  Ｊａｐａｎ，４２（３），１１８０（１９９３）
【非特許文献２】Ｐｏｌｙｍｅｒ，３９（２６），６８９１（１９９８）
【発明の概要】
【発明が解決しようとする課題】
【００１０】
本発明は、透明性、耐熱性および流動性に優れるポリ乳酸系樹脂を含む樹脂組成物およびそれからなる成形品を提供することを課題とする。
【課題を解決するための手段】
【００１１】
本発明は、かかる課題を解決するために、次のような手段を採用するものである。
【００１２】
すなわち、本発明は、
（１）（Ａ）ポリ乳酸系樹脂および（Ｂ）メタクリル系樹脂を重量比（（Ａ）ポリ乳酸系樹脂／（Ｂ）メタクリル系樹脂）が９０／１０〜１０／９０で配合してなる樹脂組成物であって、（Ａ）ポリ乳酸系樹脂が、Ｌ体が９５％以上含まれるかまたはＤ体が９５％以上含まれ、かつ、重量平均分子量が１万以上、５０万以下であり、（Ｂ）メタクリル系樹脂の少なくとも１種が、重量平均分子量５万〜４５万かつシンジオタクチシチー４５〜５６％、かつガラス転移温度が１１０℃以上、および２３０℃の温度かつ３７．２Ｎの荷重でのメルトフローレートが、１〜３０ｇ／１０分のメタクリル系樹脂である樹脂組成物であって、樹脂組成物中におけるメタクリル系樹脂のシンジオタクチシチーとアイソタクチシチーの比（シンジオタクチシチー／アイソタクチシチー）が、３．０〜８．５である樹脂組成物、
（２）樹脂組成物の、ガラス転移温度が、７０℃以上である（１）に記載の樹脂組成物、
（３）（Ａ）ポリ乳酸系樹脂および（Ｂ）メタクリル系樹脂の配合比が、５９／４１〜１０／９０である（１）〜（２）のいずれかに記載の樹脂組成物、
（４）樹脂組成物の、１９０℃、２１．２Ｎ荷重にて測定したメルトフローレートが、３０ｇ／１０分以下、０．１ｇ／１０分以上である（１）〜（３）のいずれかに記載の樹脂組成物、
（５）（１）〜（４）のいずれかに記載の樹脂組成物からなる成形品、
（６）成形品が、射出成形品、押出成形品、ブロー成形品、フィルムのいずれかである（５）記載の成形品、
である。
【発明の効果】
【００１３】
本発明によれば、透明性、耐熱性および流動性に優れるポリ乳酸系樹脂を含む樹脂組成物およびそれからなる成形品を提供することができる。
【発明を実施するための形態】
【００１４】
本発明で用いられる（Ａ）ポリ乳酸系樹脂とは、Ｌ−乳酸および／またはＤ−乳酸を主たる構成成分とするポリマーであるが、乳酸以外の他の共重合成分を含んでいてもよい。かかる他の共重合成分単位としては、例えば、多価カルボン酸、多価アルコール、ヒドロキシカルボン酸、ラクトンなどが挙げられ、具体的には、シュウ酸、マロン酸、コハク酸、グルタル酸、アジピン酸、アゼライン酸、セバシン酸、ドデカンジオン酸、フマル酸、シクロヘキサンジカルボン酸、テレフタル酸、イソフタル酸、フタル酸、２，６−ナフタレンジカルボン酸、アントラセンジカルボン酸、５−ナトリウムスルホイソフタル酸、５−テトラブチルホスホニウムスルホイソフタル酸などの多価カルボン酸類、エチレングリコール、プロピレングリコール、ブタンジオール、ヘプタンジオール、ヘキサンジオール、オクタンジオール、ノナンジオール、デカンジオール、１，４−シクロヘキサンジメタノール、ネオペンチルグリコール、グリセリン、ペンタエリスリトール、ビスフェノールＡ、ビスフェノールにエチレンオキシドを付加反応させた芳香族多価アルコール、ジエチレングリコール、トリエチレングリコール、ポリエチレングリコール、ポリプロピレングリコール、ポリテトラメチレングリコールなどの多価アルコール類、グリコール酸、３−ヒドロキシ酪酸、４−ヒドロキシ酪酸、４−ヒドロキシ吉草酸、６−ヒドロキシカプロン酸、ヒドロキシ安息香酸などのヒドロキシカルボン酸類、およびグリコリド、ε−カプロラクトングリコリド、ε−カプロラクトン、β−プロピオラクトン、δ−ブチロラクトン、β−またはγ−ブチロラクトン、ピバロラクトン、δ−バレロラクトンなどのラクトン類などを使用することができる。
【００１５】
本発明においては、耐熱性の点で、乳酸成分の光学純度が高いポリ乳酸を用いることが好ましい。すなわち、（Ａ）ポリ乳酸系樹脂の総乳酸成分の内、Ｌ体が９５％以上含まれるかまたはＤ体が９５％以上含まれるものであり、Ｌ体が９８％以上含まれるかまたはＤ体が９８％以上含まれることが好ましい。また、Ｌ体またはＤ体の含有量の上限は通常１００％以下である。
【００１６】
（Ａ）ポリ乳酸系樹脂の分子量や分子量分布については、実質的に成形加工が可能であれば、特に限定されるものではないが、重量平均分子量としては、耐熱性の点で、１万以上であり、より好ましくは４万以上、さらに好ましくは８万以上、特に好ましくは１０万以上、最も好ましくは１３万以上であるのがよい。上限は特に制限されないが、流動性の点で、５０万以下であり、さらに好ましくは３０万以下、より好ましくは２５万以下、さらに好ましくは２０万以下であることが望ましい。ここでいう重量平均分子量とは、溶媒としてヘキサフルオロイソプロパノールを用いたゲルパーミエーションクロマトグラフィー（ＧＰＣ）で測定したポリメチルメタクリレート（ＰＭＭＡ）換算の重量平均分子量である。
【００１７】
（Ａ）ポリ乳酸系樹脂の融点については、特に限定されるものではないが、１２０℃以上であることが好ましく、１５０℃以上であることがさらに好ましい。ここでいう融点とは、示差走査型熱量計（ＤＳＣ）で測定した吸熱ピークのピークトップの温度である。
【００１８】
（Ａ）ポリ乳酸系樹脂の製造方法としては、公知の重合方法を用いることができ、乳酸からの直接重合法およびラクチドを介する開環重合法などを用いることができる。
【００１９】
本発明において、（Ｂ）メタクリル系樹脂とは、メタクリル酸メチル成分単位を主成分、好ましくは７０％以上含むものであればよく、他のビニル系単量体成分単位を好ましくは３０％以下、より好ましくは２０％以下共重合した共重合体でもよい。その他のビニル系単量体としては、α−メチルスチレン、ｏ−メチルスチレン、ｐ−メチルスチレン、ｏ−エチルスチレン、ｐ−エチルスチレン、ｐ−ｔ−ブチルスチレンなどの芳香族ビニル系単量体、アクリロニトリル、メタクリロニトリル、エタクリロニトリルなどのシアン化ビニル系単量体、イタコン酸グリシジル、アリルグリシジルエーテル、スチレン−ｐ−グリシジルエーテル、ｐ−グリシジルスチレン、マレイン酸無水物、マレイン酸モノエチルエステル、イタコン酸、イタコン酸無水物、グルタル酸無水物、Ｎ−メチルマレイミド、Ｎ−エチルマレイミド、Ｎ−シクロヘキシルマレイミド、Ｎ−フェニルマレイミドなどのＮ−置換マレイミド、アクリルアミド、メタクリルアミド、Ｎ−メチルアクリルアミド、ブトキシメチルアクリルアミド、Ｎ−プロピルメタクリルアミド、アクリル酸、アクリル酸メチル、アクリル酸エチル、アクリル酸ブチル、アクリル酸シクロヘキシル、アクリル酸アミノエチル、アクリル酸プロピルアミノエチル、アクリル酸２−ヒドロキシエチル、アクリル酸２−ヒドロキシプロピル、アクリル酸グリシジル、アクリル酸ジシクロペンテニルオキシエチル、アクリル酸ジシクロペンタニル、ジアクリル酸ブタンジオール、ジアクリル酸ノナンジオール、ジアクリル酸ポリエチレングリコール、２−（ヒドロキシメチル）アクリル酸メチル、２−（ヒドロキシメチル）アクリル酸エチル、メタクリル酸、メタクリル酸エチル、メタクリル酸ブチル、メタクリル酸シクロへキシル、メタクリル酸ジメチルアミノエチル、メタクリル酸エチルアミノプロピル、メタクリル酸フェニルアミノエチル、メタクリル酸シクロヘキシルアミノエチル、メタクリル酸２−ヒドロキシエチル、メタクリル酸２−ヒドロキシプロピル、メタクリル酸グリシジル、メタクリル酸ジシクロペンテニルオキシエチル、メタクリル酸ジシクロペンタニル、メタクリル酸ペンタメチルピペリジル、メタクリル酸テトラメチルピペリジル、メタクリル酸ベンジル、ジメタクリル酸エチレングリコール、ジメタクリル酸プロピレングリコール、ジメタクリル酸ポリエチレングリコール、Ｎ−ビニルジエチルアミン、Ｎ−アセチルビニルアミン、アリルアミン、メタアリルアミン、Ｎ−メチルアリルアミン、ｐ−アミノスチレン、２−イソプロペニル−オキサゾリン、２−ビニル−オキサゾリン、２−アクロイル−オキサゾリンおよび２−スチリル−オキサゾリンなどが挙げられ、これらのビニル系単量体は単独または２種以上を用いることができる。また、耐熱性、低吸湿性、表面硬度の点で、ラクトン環、マレイン酸無水物、グルタル酸無水物などの環構造単位を主鎖に含有する共重合体が好ましい。さらに、環構造を主鎖に含有する共重合体を用いる場合には、環構造を含有しないメタクリル系樹脂を併用することがより好ましい。
【００２０】
本発明で用いられる（Ｂ）メタクリル系樹脂としては、（Ｂ）メタクリル系樹脂の少なくとも１種が、重量平均分子量５万〜４５万かつシンジオタクチシチーが４５％以上のメタクリル系樹脂である。このような条件を満たすメタクリル系樹脂を用いることで、ポリ乳酸樹脂との分子間相互作用が増大し親和性が向上するため、透明性および耐熱性に優れた樹脂組成物を得ることができる。
【００２１】
本発明で用いられる（Ｂ）メタクリル系樹脂としては、耐熱性および流動性の点で、（Ｂ）メタクリル系樹脂の少なくとも１種が、重量平均分子量７万〜２０万であることが好ましく、９万〜１５万がより好ましい。ここでいう重量平均分子量とは、溶媒としてヘキサフルオロイソプロパノールを用いたＧＰＣで測定したポリメチルメタクリレート（ＰＭＭＡ）換算の重量平均分子量である。
【００２２】
本発明で用いられる（Ｂ）メタクリル系樹脂としては、耐熱性の点で、（Ｂ）メタクリル系樹脂の少なくとも１種が、シンジオタクチシチー４５％以上であり、５０％以上がより好ましく、６０％以上がさらに好ましく、７０％以上が特に好ましく、流動性の点で、９０％以下が好ましく、８０％以下がより好ましい。また、（Ｂ）メタクリル系樹脂のヘテロタクチシチーは、耐熱性の点で、４５％以下であることが好ましく、４０％以下であることがより好ましく、流動性の点で、２０％以上であることが好ましく、３０％以上であることがより好ましい。また、（Ｂ）メタクリル系樹脂のアイソタクチシチーは、耐熱性の点で、２０％以下であることが好ましく、１５％以下であることがより好ましく、流動性の点で、５％以上であることが好ましく、８％以上であることがより好ましく、１０％以上であることがさらに好ましい。ここでいうシンジオタクチシチー、ヘテロタクチシチー、アイソタクチシチーとは、溶媒として、重水素化クロロホルムを用いた１Ｈ−ＮＭＲ測定において、０．９ｐｐｍ、１．０ｐｐｍ、１．２ｐｐｍに観察される直鎖分岐のメチル基のピークの積分強度の合計を１００％として、それぞれのピークの積分強度の割合を百分率で表した値である。
【００２３】
本発明で用いられる（Ｂ）メタクリル系樹脂としては、耐熱性の点で、（Ｂ）メタクリル系樹脂の少なくとも１種が、ガラス転移温度が１１０℃以上であり、１１５℃以上が特に好ましく、１２０℃以上が最も好ましい。上限は特に限定されないが、流動性の点で、１５０℃以下が好ましい。ここでいうガラス転移温度は、ＪＩＳ Ｋ７１２１に記載されている方法に準じて測定した値であり、ＤＳＣ測定により、２０℃／分で昇温した時の中間点ガラス転移温度である。本発明においては、（Ｂ）メタクリル系樹脂として、ガラス転移温度が１１０℃以上であるメタクリル系樹脂を少なくとも１種含むものであることが好ましい。
【００２４】
本発明で用いられる（Ｂ）メタクリル系樹脂としては、流動性の点で、（Ｂ）メタクリル系樹脂の少なくとも１種が、２３０℃の温度かつ３７．２Ｎの荷重でのメルトフローレート（ＭＦＲ）が、１〜３０ｇ／１０分であり、２〜２０ｇ／１０分であることがさらに好ましい。ＭＦＲが１ｇ／１０分未満では、流動性が低下し、成形加工性に劣る傾向にあり、３０ｇ／１０分を越えると耐熱性向上効果が低下する傾向にあるため、好ましくない。
【００２５】
本発明において、（Ａ）ポリ乳酸系樹脂および（Ｂ）メタクリル系樹脂の配合比は、耐熱性および流動性の点で、重量比（（Ａ）ポリ乳酸系樹脂／（Ｂ）メタクリル系樹脂）が９０／１０〜１０／９０であり、８０／２０〜２０／８０であることがさらに好ましく、７０／３０〜３０／７０であることが特に好ましく、５９／４１〜３５／６５であることが最も好ましい。
【００２７】
このような条件を満たすメタクリル系樹脂を用いることで、ポリ乳酸系樹脂との分子間相互作用が増大し親和性が向上するため、耐熱性向上効果が大きくなり、透明性、耐熱性および流動性に優れた樹脂組成物を得ることができる。
【００２８】
本発明において、耐熱性および流動性の点で、ガラス転移温度の差が１５℃以上であることが好ましく、２０℃以上であることがより好ましい。ガラス転移温度の差が１０℃未満であると、耐熱性改良効果が不充分である。また、ガラス転移温度の差の上限は特に限定されないが、透明性の点で、６０℃以下であることが好ましい。ここでいうガラス転移温度は、ＪＩＳ  Ｋ７１２１に記載されている方法に準じて測定した値であり、ＤＳＣ測定により、２０℃／分で昇温した時の中間点ガラス転移温度である。
【００２９】
また、本発明において、２種以上のメタクリル系樹脂を用いる場合には、ガラス転移温度領域、すなわち、比熱容量変化領域は、単独で用いる場合よりも広がる傾向にあり、好ましくはガラス転移温度±１０℃、より好ましくはガラス転移温度±２０℃、さらに好ましくはガラス転移温度±３０℃、特に好ましくはガラス転移温度±４０℃である。
【００３０】
本発明において、耐熱性および流動性の点で、シンジオタクチシチーの差が５％以上であることが好ましく、７％以上であることがより好ましく、１０％以上であることがさらに好ましい。シンジオタクチシチーの差が３％未満であると、耐熱性改良効果が不充分である。また、シンジオタクチシチーの差の上限は特に限定されないが、透明性の点で、５０％以下であることが好ましい。ここでいうシンジオタクチシチーとは、溶媒として、重水素化クロロホルムを用いた１Ｈ−ＮＭＲ測定において、シンジオタクチシチー、ヘテロタクチシチー、アイソタクチシチーとしてそれぞれ観察される０．９ｐｐｍ、１．０ｐｐｍ、１．２ｐｐｍの直鎖分岐のメチル基のピークの積分強度の合計を１００％として、それぞれのピークの積分強度の割合を百分率で表すことにより算出できる値である。
【００３１】
本発明で用いられる（Ｂ）メタクリル系樹脂としては、２種以上のメタクリル系樹脂の組成は、特に限定されないが、耐熱性および流動性の点で、ガラス転移温度もしくはシンジオタクチシチーが最も高い値を示すメタクリル系樹脂をメタクリル系樹脂１とし、ガラス転移温度もしくはシンジオタクチシチーが最も低い値を示すメタクリル系樹脂をメタクリル系樹脂２として、メタクリル系樹脂１とメタクリル系樹脂２の重量比（メタクリル系樹脂１／メタクリル系樹脂２）が１０／９０〜９０／１０であることが好ましく、６０／４０〜４０／６０であることがより好ましい。
【００３２】
本発明で用いられる（Ｂ）メタクリル系樹脂の製造方法としては、塊状重合、溶液重合、懸濁重合、乳化重合等の公知の重合方法を用いることができる。重合時の温度条件は特に限定されないが、メタクリル系樹脂の耐熱性の点で、１００℃以下が好ましく、７０℃以下がより好ましく、３０℃以下がさらに好ましく、―１０℃以下が特に好ましい。
【００３３】
本発明の樹脂組成物においては、本発明の目的を損なわない範囲で、充填剤（ガラス繊維、炭素繊維、金属繊維、天然繊維、有機繊維、ガラスフレーク、ガラスビーズ、セラミックスファイバー、セラミックビーズ、アスベスト、ワラステナイト、タルク、クレイ、マイカ、セリサイト、ゼオライト、ベントナイト、ドロマイト、カオリン、微粉ケイ酸、長石粉、チタン酸カリウム、シラスバルーン、炭酸カルシウム、炭酸マグネシウム、硫酸バリウム、酸化カルシウム、酸化アルミニウム、酸化チタン、珪酸アルミニウム、酸化ケイ素、石膏、ノバキュライト、ドーソナイトおよび白土など）、安定剤（酸化防止剤、紫外線吸収剤等）、滑剤、離形剤、難燃剤、染料および顔料を含む着色剤、結晶核剤、可塑剤、帯電防止剤などを添加することができる。中でも、機械特性、成形性、耐熱性および透明性などに優れた樹脂組成物が得られるという点で、離型剤を配合することが好ましい。離型剤としては、通常熱可塑性樹脂の離型剤に用いられるものを用いることができる。具体的には、脂肪酸、脂肪酸金属塩、オキシ脂肪酸、脂肪酸エステル、脂肪族部分鹸化エステル、パラフィン、低分子量ポリオレフィン、脂肪酸アミド、アルキレンビス脂肪酸アミド、脂肪族ケトン、脂肪酸低級アルコールエステル、脂肪酸多価アルコールエステル、脂肪酸ポリグリコールエステル、変成シリコーンなどを挙げることができる。離型剤の配合量は、（Ａ）ポリ乳酸系樹脂と（Ｂ）メタクリル系樹脂の合計１００重量部に対して、０．０１〜３重量部が好ましく、０．０３〜２重量部がさらに好ましい。
【００３４】
また、本発明で用いられる樹脂組成物に対して、本発明の目的を損なわない範囲で、他の熱可塑性樹脂（例えば、ポリエチレン樹脂、ポリプロピレン樹脂、ポリメチルペンテン樹脂、環状オレフィン系樹脂、アクリロニトリル・ブタンジエン・スチレン（ＡＢＳ）樹脂、アクリロニトリル・スチレン（ＡＳ）樹脂、酢酸セルロースなどのセルロース系樹脂、ポリアミド樹脂、ポリアセタール樹脂、ポリエチレンテレフタレート樹脂およびポリブチレンテレフタレート樹脂などのポリエステル樹脂、ポリカーボネート樹脂、ポリフェニレンオキサイド樹脂、ポリアリレート樹脂、ポリスルホン樹脂、ポリフェニレンサルファイド樹脂、ポリエーテルエーテルケトン樹脂、ポリイミド樹脂、ポリエーテルイミド樹脂など）および熱硬化性樹脂（例えばフェノール樹脂、メラミン樹脂、ポリエステル樹脂、シリコーン樹脂、エポキシ樹脂など）などの少なくとも１種以上をさらに配合することができる。
【００３５】
本発明の樹脂組成物の製造方法は、特に限定されるものではないが、例えば、（Ａ）ポリ乳酸系樹脂、（Ｂ）メタクリル系樹脂および必要に応じてその他の添加剤を予めブレンドした後、融点以上において、一軸または二軸押出機で均一に溶融混練する方法、溶液中で混合した後に溶媒を除く方法などが用いられるが、生産性の点で、一軸または二軸押出機で均一に溶融混練する方法が好ましく、透明性、耐熱性および流動性に優れた樹脂組成物を得られるという点で、二軸押出機で均一に溶融混練する方法がより好ましい。
【００３６】
本発明の樹脂組成物について、樹脂組成物中におけるメタクリル系樹脂のシンジオタクチシチーとアイソタクチシチーの比（シンジオタクチシチー／アイソタクチシチー）が、３．０〜８．５である。さらに、耐熱性および流動性の点で、３．０〜８．０であることがより好ましく、３．０〜５．５であることがさらに好ましく、３．０〜５．０であることが特に好ましい。本発明においては、特にシンジオタクチシチーとアイソタクチシチーの比が３．０未満または８．０超である場合には、耐熱性および流動性の改良効果が小さく、シンジオタクチシチーとアイソタクチシチーの比が３．０〜８．０であることにより、驚くべきことに、耐熱性および流動性の改良効果が著しく高くなることを見出したものであり、このようなシンジオタクチシチーとアイソタクチシチーの比を達成できる樹脂組成物を得る方法として、重量平均分子量、立体規則性（シンジオタクチシチー、ヘテロタクチシチー、アイソタクチシチー）およびガラス転移温度などの本発明に記載の要件を満たすメタクリル系樹脂を用いること、好ましくはガラス転移温度の差およびシンジオタクシチシーの差が特定範囲にある２種以上のメタクリル系樹脂を用いることが重要であると考えられる。ここでいうシンジオタクチシチー、ヘテロタクチシチー、アイソタクチシチーとは、溶媒として、重水素化クロロホルムを用いた１Ｈ−ＮＭＲ測定において、シンジオタクチシチー、ヘテロタクチシチー、アイソタクチシチーとしてそれぞれ観察される０．９ｐｐｍ、１．０ｐｐｍ、１．２ｐｐｍの直鎖分岐のメチル基のピークの積分強度の合計を１００％として、それぞれのピークの積分強度の割合を百分率で表すことにより算出できる値である。
【００３７】
本発明の樹脂組成物について、耐熱性の点で、ガラス転移温度が、７０℃以上であることが好ましく、７５℃以上であることがより好ましく、８０℃以上であることがさらに好ましく、９０℃以上であることが特に好ましい。上限は特に限定されないが、流動性の点で、１５０℃以下であることが好ましく、１２０℃以下であることがより好ましい。ここでいうガラス転移温度は、ＪＩＳ  Ｋ７１２１に記載されている方法に準じてＤＳＣにより測定した値であり、中間点ガラス転移温度もしくは補外転移終了温度のいずれでもよい。ＤＳＣ測定においては、比熱容量の変化によりＤＳＣ曲線が屈曲し、ベースラインが平行移動する形状によりガラス転移温度領域を検出できる。中間点ガラス転移温度とは、屈曲点以下および屈曲点以上のそれぞれのベースラインの接線を並行になるように引き、各ベースライン間の高さ、すなわち、比熱容量変化が半分となる位置に各ベースラインと並行になるように直線を引き、その直線と屈曲するＤＳＣ曲線の交点のことをいう。また、補外転移終了温度とは、屈曲点以上での温度のベースラインの接線と、屈曲した部分で傾きが最大となる点の接線との交点のことをいう。
【００３８】
本発明の樹脂組成物としては、透明であることが好ましい。ここで、透明とは、新聞など文字が印刷されている印刷物に成形品を重ねたときに、その文字を読みとることができる部分があることをいう。具体的には、厚み２０μｍ以上、好ましくは１ｍｍの成形品とした時のヘイズが３０％以下であることが好ましく、透明性に優れるという点で、ヘイズが１０％以下であることがより好ましく、ヘイズが５％以下であることがさらに好ましい。本発明において、ヘイズは、ＪＩＳ  Ｋ７１０５に準じて測定した値である。また、透明性については、ＪＩＳ  Ｋ６７１４に準じて測定される全光線透過率でも判定することが可能であり、全光線透過率が８０％以上であることが好ましく、８５％以上であることがより好ましく、９０％以上であることがさらに好ましい。
【００３９】
本発明の樹脂組成物について、メルトフローレート（ＭＦＲ）は特に限定されないが、耐熱性の点で、ＪＩＳ  Ｋ７２１０に準じて、１９０℃、２１．２Ｎ荷重にて測定したＭＦＲが、３０ｇ／１０分以下であることが好ましく、２０ｇ／１０分以下であることがより好ましく、１５ｇ／１０分以下であることがさらに好ましい。ＭＦＲが３０ｇ／１０分を越えると耐熱性が低下する傾向にある。また、流動性の点で、０．１ｇ／１０分以上であることが好ましく、１ｇ／１０分以上であることがより好ましく、３ｇ／１０分以上であることがさらに好ましい。ＭＦＲが０．１ｇ／１０分より小さいと流動性が低下し、射出成形時の加工性が低下する傾向にある。
【００４０】
本発明の樹脂組成物について、表面硬度は特に限定されないが、ＪＩＳ  Ｋ-５６００に準じて測定した鉛筆硬度が、ＨＢ以上であることが好ましく、Ｆ以上であることがより好ましく、Ｈ以上であることがさらに好ましい。鉛筆硬度がＨＢより低いと、表面に傷がつきやすくなるため好ましくない。本発明の樹脂組成物を光記録媒体として使用する場合には、基板に加工した際に傷が付きにくく、読みとりエラーなどが発生しにくくなるという点で、ＨＢ以上であることが好ましく、Ｈ以上であることがより好ましく、また、落下などの衝撃に対して光記録媒体が破壊されにくくなるという点で、３Ｈ以下であることが好ましく、２Ｈ以下であることがより好ましい。
【００４１】
本発明の樹脂組成物について、飽和吸水率は特に限定されないが、ＡＳＴＭ  Ｄ５７０に準じて測定した飽和吸水率が、０．４重量％以下であることが好ましく、０．３重量％以下であることがより好ましく、０．２重量％以下であることがさらに好ましく、０．１重量％以下であることが特に好ましい。下限は特に制限されない。飽和吸水率が０．４重量％を越えると吸湿による変形が発生しやすく、使用できなくなる可能性が大きくなるため好ましくない。
【００４２】
本発明の樹脂組成物について、レターデーション（複屈折量）は特に限定されないが、市販のエリプソメーターを用い２３℃、４０５ｎｍのレーザー光を基板面に対して３０℃の角度で照射して測定したレターデーションが５０ｎｍ以下であることが好ましく、３０ｎｍ以下であることがより好ましく、２０ｎｍ以下であることがさらに好ましく、１０ｎｍ以下であることが特に好ましく、５ｎｍ以下であることが最も好ましい。本発明の樹脂組成物を光記録媒体として使用する場合には、レターデーションが５０ｎｍを越えると読みとりエラーなどが発生しやすくなるため好ましくない。
【００４３】
本発明の樹脂組成物は、射出成形や押出成形などの方法によって、各種成形品に加工し利用することができる。
【００４４】
本発明の樹脂組成物からなる成形品としては、射出成形品、押出成形品、ブロー成形品、フイルム、シートなどが挙げられる。本発明においては、耐熱性に優れるという点で、厚みが２０μｍ以上の部分を有する成形品であることが好ましく、１ｍｍ以上の部分を有する成形品であることがより好ましい。さらに、耐熱性および耐衝撃性に優れるという点で、厚みが５０ｍｍ以下の部分を有する成形品であることが好ましく、１０ｍｍ以下の部分を有する成形品であることがより好ましく、５ｍｍ以下の部分を有する成形品であることがさらに好ましい。
【００４５】
本発明の樹脂組成物からなる成形品は、透明性に優れるという点で、成形品の厚みが２０μｍ以上、好ましくは厚みが１ｍｍで、ヘイズが３０％以下である部分を有することが好ましく、ヘイズが１０％以下である部分を有することがより好ましく、５％以下である部分を有することがさらに好ましい。本発明において、ヘイズは、ＪＩＳ  Ｋ７１０５に準じ、ヘイズメーターを用いて測定した値である。
【００４６】
本発明の樹脂組成物からなる成形品は、電気・電子部品、建築部材、自動車部品、各種容器、日用品、生活雑貨および衛生用品など各種用途に利用することができる。
【００４７】
具体的には、リレーケース、コイルボビン、光ピックアップシャーシ、モーターケース、ノートパソコンハウジングおよび内部部品、ＣＲＴディスプレーハウジングおよび内部部品、プリンターハウジングおよび内部部品、携帯電話、モバイルパソコン、ハンドヘルド型モバイルなどの携帯端末ハウジングおよび内部部品、記録媒体（ＣＤ、ＤＶＤ、ＰＤ、ＦＤＤなど）ドライブのハウジングおよび内部部品、コピー機のハウジングおよび内部部品、ファクシミリのハウジングおよび内部部品、パラボラアンテナなどに代表される電気・電子部品を挙げることができる。更に、ＶＴＲ部品、テレビ部品、アイロン、ヘアードライヤー、炊飯器部品、電子レンジ部品、音響部品、ビデオカメラ、プロジェクターなどの映像機器部品、レーザーディスク（登録商標）、コンパクトディスク（ＣＤ）、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ブルーレイディスクなどの光記録媒体の基板、照明部品、冷蔵庫部品、エアコン部品、タイプライター部品、ワードプロセッサー部品、などに代表される家庭・事務電気製品部品を挙げることができる。また電子楽器、家庭用ゲーム機、携帯型ゲーム機などのハウジングや内部部品、各種ギヤー、各種ケース、センサー、ＬＥＰランプ、コネクター、ソケット、抵抗器、リレーケース、スイッチ、コイルボビン、コンデンサー、バリコンケース、光ピックアップ、発振子、各種端子板、変成器、プラグ、プリント配線板、チューナー、スピーカー、マイクロフォン、ヘッドホン、小型モーター、磁気ヘッドベース、パワーモジュール、半導体、液晶、ＦＤＤキャリッジ、ＦＤＤシャーシ、モーターブラッシュホルダー、トランス部材、コイルボビンなどの電気・電子部品、サッシ戸車、ブラインドカーテンパーツ、配管ジョイント、カーテンライナー、ブラインド部品、ガスメーター部品、水道メーター部品、湯沸かし器部品、ルーフパネル、断熱壁、アジャスター、プラ束、天井釣り具、階段、ドアー、床などの建築部材、釣り糸、漁網、海藻養殖網、釣り餌袋などの水産関連部材、植生ネット、植生マット、防草袋、防草ネット、養生シート、法面保護シート、飛灰押さえシート、ドレーンシート、保水シート、汚泥・ヘドロ脱水袋、コンクリート型枠などの土木関連部材、エアフローメーター、エアポンプ、サーモスタットハウジング、エンジンマウント、イグニッションホビン、イグニッションケース、クラッチボビン、センサーハウジング、アイドルスピードコントロールバルブ、バキュームスイッチングバルブ、ＥＣＵハウジング、バキュームポンプケース、インヒビタースイッチ、回転センサー、加速度センサー、ディストリビューターキャップ、コイルベース、ＡＢＳ用アクチュエーターケース、ラジエータタンクのトップ及びボトム、クーリングファン、ファンシュラウド、エンジンカバー、シリンダーヘッドカバー、オイルキャップ、オイルパン、オイルフィルター、フューエルキャップ、フューエルストレーナー、ディストリビューターキャップ、ベーパーキャニスターハウジング、エアクリーナーハウジング、タイミングベルトカバー、ブレーキブースター部品、各種ケース、各種チューブ、各種タンク、各種ホース、各種クリップ、各種バルブ、各種パイプなどの自動車用アンダーフード部品、トルクコントロールレバー、安全ベルト部品、レジスターブレード、ウオッシャーレバー、ウインドレギュレーターハンドル、ウインドレギュレーターハンドルのノブ、パッシングライトレバー、サンバイザーブラケット、各種モーターハウジングなどの自動車用内装部品、ルーフレール、フェンダー、ガーニッシュ、バンパー、ドアミラーステー、スポイラー、フードルーバー、ホイールカバー、ホイールキャップ、グリルエプロンカバーフレーム、ランプリフレクター、ランプベゼル、ドアハンドルなどの自動車用外装部品、ワイヤーハーネスコネクター、ＳＭＪコネクター、ＰＣＢコネクター、ドアグロメットコネクターなど各種自動車用コネクター、歯車、ねじ、バネ、軸受、レバー、キーステム、カム、ラチェット、ローラー、給水部品、玩具部品、ファン、テグス、パイプ、洗浄用治具、モーター部品、顕微鏡、双眼鏡、カメラ、時計などの機械部品、マルチフィルム、トンネル用フィルム、防鳥シート、植生保護用不織布、育苗用ポット、植生杭、種紐テープ、発芽シート、ハウス内張シート、農ビの止め具、緩効性肥料、防根シート、園芸ネット、防虫ネット、幼齢木ネット、プリントラミネート、肥料袋、試料袋、土嚢、獣害防止ネット、誘因紐、防風網などの農業部材、紙おむつ、生理用品包材、綿棒、おしぼり、便座ふきなどの衛生用品、医療用不織布（縫合部補強材、癒着防止膜、人工器官補修材）、創傷被服材、キズテープ包帯、貼符材基布、手術用縫合糸、骨折補強材、医療用フィルムなどの医療用品、カレンダー、文具、衣料、食品等の包装用フィルム、トレイ、ブリスター、ナイフ、フォーク、スプーン、チューブ、プラスチック缶、パウチ、コンテナー、タンク、カゴなどの容器・食器類、ホットフィル容器類、電子レンジ調理用容器類化粧品容器、ラップ、発泡緩衝剤、紙ラミ、シャンプーボトル、飲料用ボトル、カップ、キャンディ包装、シュリンクラベル、蓋材料、窓付き封筒、果物かご、手切れテープ、イージーピール包装、卵パック、ＨＤＤ用包装、コンポスト袋、記録メディア包装、ショッピングバック、電気・電子部品等のラッピングフィルムなどの容器・包装、天然繊維複合、ポロシャツ、Ｔシャツ、インナー、ユニホーム、セーター、靴下、ネクタイなどの各種衣料、カーテン、イス貼り地、カーペット、テーブルクロス、布団地、壁紙、ふろしきなどのインテリア用品、キャリアーテープ、プリントラミ、感熱孔版印刷用フィルム、離型フィルム、多孔性フィルム、コンテナバッグ、クレジットカード、キャッシュカード、IDカード、ICカード、紙、皮革、不織布等のホットメルトバインダー、磁性体、硫化亜鉛、電極材料等粉体のバインダー、光学素子、導電性エンボステープ、ＩＣトレイ、ゴルフティー、ゴミ袋、レジ袋、各種ネット、歯ブラシ、文房具、水切りネット、ボディタオル、ハンドタオル、お茶パック、排水溝フィルター、クリアファイル、コート剤、接着剤、カバン、イス、テーブル、クーラーボックス、クマデ、ホースリール、プランター、ホースノズル、食卓、机の表面、家具パネル、台所キャビネット、ペンキャップ、ガスライターなどとして有用である。
【００４８】
特に、本発明の樹脂組成物は、ＣＤ、ＣＤ-ＲＯＭ、ＣＤ-Ｒ、ＣＤ-ＲＷ、ＤＶＤ-ＲＯＭ、ＤＶＤ-Ｒ、ＤＶＤ-ＲＷ、ＤＶＤ-ＲＡＭ、レーザーディスク（登録商標）、ブルーレイディスクなどの光記録媒体の基板として有用である。
【００４９】
本発明において、光記録媒体の基板の製造方法は特に限定されることなく公知の方法を用いることができ、例えば、射出成形法、押出成形法、射出プレス成形法等が挙げられ、良好な特性を有する製品を安定して大量に製造できる点で、射出成形法が好ましい。また、基板の上に形成される反射層、記録層、接着層、誘電体層、保護層などの種々の層は、公知の方法を用いて形成させることができる。なお、接着層に用いる接着剤としては、耐熱性の点で、ポリイミド系などの高耐熱性の接着剤を用いることが好ましい。また、基板上に形成させる層の種類や積層数などを変えることにより、再生専用型、追記型、書き換え型などをそれぞれ製造することができる。
【００５０】
本発明において、光記録媒体の強度とは、光記録媒体の破壊強度、すなわち、割れにくさのことをいう。本発明においては、光記録媒体の一端を万力などで固定した状態で、他端を手で持ち折り曲げたときの割れるまでの角度で判定することができ、１５度以上であれば割れにくいといえる。好ましくは２０度以上、より好ましくは３０度以上であれば強度がさらに向上したといえる。
【００５１】
本発明の樹脂組成物およびそれからなる成形品は、リサイクルすることが可能である。例えば、樹脂組成物およびそれからなる成形品を８０℃以上、好ましくは１００℃以上で熱処理した後、粉砕し、好ましくは粉末状とした後、アセトンもしくはテトラヒドロフランなどの溶媒を用いて、（Ｂ）メタクリル系樹脂を単離し、その後、クロロホルムなどの溶媒を用いて、残留物から（Ａ）ポリ乳酸系樹脂を単離することができる。単離した樹脂は、それぞれ単独で用いることができ、さらにそれぞれを配合して得られる樹脂組成物は、本発明の樹脂組成物と同じように使用でき、成形品とすることも可能である。
【実施例】
【００５２】
以下、実施例により本発明の構成、効果をさらに詳細に説明する。ここで、実施例中の配合比は重量部を示す。また、使用した原料および表中の符号を以下に示す。
【００５３】
（Ａ）ポリ乳酸系樹脂
（Ａ−１）ポリＬ乳酸樹脂（Ｄ体１．２％、重量平均分子量１２万）
（Ａ−２）ポリＬ乳酸樹脂（Ｄ体１．２％、重量平均分子量１５万）
（Ａ−３）ポリＬ乳酸樹脂（Ｄ体１．２％、重量平均分子量２１万）
【００５４】
（Ｂ）メタクリル系樹脂
（Ｂ−１）メタクリル樹脂（住友化学製“スミペックスＬＧ２１” 重量平均分子量８万、ガラス転移温度１０５℃、シンジオタクチシチー４１％、ＭＦＲ２１ｇ／１０分（２３０℃、３７．２Ｎ））
（Ｂ−２）メタクリル樹脂（クラレ製“パラペット”ＨＲ−Ｌ、重量平均分子量９万、ガラス転移温度１１７℃、シンジオタクチシチー５６％、ＭＦＲ２ｇ／１０分（２３０℃、３７．２Ｎ））
（Ｂ−３）メタクリル樹脂（住友化学製“スミペックス”ＬＧ３５、重量平均分子量１０万、ガラス転移温度９０℃、シンジオタクチシチー３９％、ＭＦＲ３５ｇ／１０分（２３０℃、３７．２Ｎ））
【００５５】
また、本発明で用いた測定方法および判定方法を以下に示す。
【００５６】
（１）重量平均分子量（Ｍｗ）
ゲルパーミエーションクロマトグラフィー（ＧＰＣ）により測定した標準ＰＭＭＡ換算の重量平均分子量の値である。溶媒にヘキサフルオロイソプロパノールを用い、流速０．５ｍＬ／ｍｉｎとし、試料濃度１ｍｇ／ｍＬの溶液を０．１ｍＬ注入して測定した。
【００５７】
（２）シンジオタクチシチーおよびアイソタクチシチー
１Ｈ−ＮＭＲ測定により測定した値である。１Ｈ−ＮＭＲ測定は、日本電子製ＪＮＭ−ＡＬ４００を用いて、溶媒として重水素化クロロホルムを用い、試料濃度２０ｍｇ／ｍＬとして測定した。シンジオタクチシチー、ヘテロタクチシチー、アイソタクチシチーとしてそれぞれ観察される０．９ｐｐｍ、１．０ｐｐｍ、１．２ｐｐｍの直鎖分岐のメチル基のピークの積分強度の合計を１００％として、それぞれのピークの積分強度の割合を百分率で表した値をそれぞれシンジオタクチシチー、ヘテロタクチシチー、アイソタクチシチーとした。
【００５８】
（３）ガラス転移温度（Ｔｇ）
ＪＩＳ  Ｋ７１２１に準じて、示差走査型熱量計（セイコー電子製ＲＤＣ２２０）により測定した。測定条件は、試料１０ｍｇ、窒素雰囲気下中、昇温速度２０℃／分である。
【００５９】
（４）透明性
日本電色工業製ヘイズメーターＮＤＨ−３００Ａを用いて、ＪＩＳ−Ｋ７１０５に準じ、５ｃｍ×５ｃｍ×１ｍｍの板状成形品のヘイズを測定した。
【００６０】
（５）流動性（ＭＦＲ）
樹脂組成物の流動性について、ＪＩＳ  Ｋ７２１０に準じて、１９０℃、２１．２Ｎ荷重において測定した。
【００６１】
（６）引張強度
ＡＳＴＭ法Ｄ６３８に準じて、ＡＳＴＭ１号ダンベル成形品を用いて、引張試験を行った。
【００６２】
（７）鉛筆硬度
ＪＩＳ  Ｋ５６００−５−４に準じて、５ｃｍ×５ｃｍ×１ｍｍの板状成形品の鉛筆硬度を測定した。
【００６３】
［実施例１〜４、比較例１〜４］
表１に示すようにポリ乳酸系樹脂、メタクリル系樹脂を配合し、３０ｍｍ径の二軸押出機を用い、シリンダー温度２００℃、回転数２００ｒｐｍの条件で溶融混練を行いペレット状の樹脂組成物を得た。
【００６４】
得た樹脂組成物を住友重工業製射出成形機ＳＧ７５Ｈ−ＭIVを用い、シリンダー温度２００℃、金型温度４０℃で射出成形を行い、３ｍｍ厚のノッチ付き成形品、１２．７ｍｍ×１２７ｍｍ×３ｍｍの成形品、３ｍｍ厚のＡＳＴＭ１号ダンベル成形品および５ｃｍ×５ｃｍ×１ｍｍの板状成形品を得た。
【００６５】
得た成形品を用いて、各種評価を行った結果を表１に示す。
【００６６】
【表１】
0005218685.tif 000002
【００６７】
表１の結果より以下のことが明らかである。
【００６８】
実施例１〜４，比較例１と比較例２〜４との比較から、ポリ乳酸樹脂および重量平均分子量が５万〜４５万かつシンジオタクチシチーが４０％以上のメタクリル系樹脂を配合してなる樹脂組成物は、耐熱性、透明性、流動性、強度、鉛筆硬度に優れていることがわかる。
【００６９】
［実施例５〜８、比較例５〜７］
表２に示すようにポリ乳酸系樹脂、メタクリル系樹脂を配合し、３０ｍｍ径の二軸押出機を用い、シリンダー温度２００℃、回転数２００ｒｐｍの条件で溶融混練を行いペレット状の樹脂組成物を得た。
【００７０】
得た樹脂組成物を住友重工業製射出成形機ＳＧ７５Ｈ−ＭIVを用い、シリンダー温度２００℃、金型温度４０℃で射出成形を行い、３ｍｍ厚のノッチ付き成形品、１２．７ｍｍ×１２７ｍｍ×３ｍｍの成形品、３ｍｍ厚のＡＳＴＭ１号ダンベル成形品および５ｃｍ×５ｃｍ×１ｍｍの板状成形品を得た。
【００７１】
得た成形品を用いて、各種評価を行った結果を表２に示す。
【００７２】
【表２】
0005218685.tif 000003
【００７３】
表２の結果より以下のことが明らかである。
【００７４】
実施例５〜８、比較例５と比較例６〜７との比較から、ポリ乳酸系樹脂、メタクリル系樹脂として、ガラス転移温度の差が１０℃以上、もしくはシンジオタクチシチーの差が３％以上の少なくとも一つを満たす２種以上のメタクリル系樹脂を配合してなる樹脂組成物は、耐熱性、透明性、流動性、強度、鉛筆硬度に優れることがわかる。
【００７５】
［実施例９〜１０］
実施例９〜１０については、表３に示すようにポリ乳酸系樹脂およびメタクリル系樹脂を配合する以外は、全て実施例１と同様にして樹脂組成物および成形品を作成し、ガラス転移温度、ヘイズ、ＭＦＲを求めた。
【００７６】
続いて、得られた樹脂組成物を用いて射出成形により、凹凸のピットが形成されたディスク基板を作成した。得たディスク基板にアルミニウムの反射膜をスパッタ蒸着させた後、その上に紫外線硬化型樹脂（大日本インキ工業社製ＳＤ-１７００）をスピンコートし、保護層を形成させ、再生専用型の光記録媒体であるコンパクトディスクを作成した。
【００７７】
作成した光記録媒体の強度について、半円部を万力で固定した後、もう一方の半円部の頂点を手で持ち折り曲げたときの割れるまでの角度を測定し、下記基準により判定した。
◎：３０度以上
○：２０〜３０度
△：１５〜２０度
×：１５度以下。
【００７８】
作成した光記録媒体の再生特性について、熱風乾燥機を用いて７０℃、２００時間処理した後、もしくは、恒温恒湿槽を用いて温度５０℃、相対湿度９５％（９５％ＲＨ）の条件で２００時間処理した後、プレーヤーで音声を再生できるかどうか、下記基準により判断した。また、未処理品についても同様に再生特性を確認した。
◎：問題なく再生することができる。
○：やや変形しているものの、再生することができる。
△：読みとりエラーが一部あり、再生が不充分である。
×：全く再生できない。
【００７９】
結果を表３に示す。
【００８０】
【表３】
0005218685.tif 000004
【００８１】
表３の結果より以下のことが明らかである。
【００８２】
実施例９〜１０から、ポリ乳酸系樹脂、メタクリル系樹脂として、ガラス転移温度の差が１０℃以上、もしくはシンジオタクチシチーの差が３％以上の少なくとも一つを満たす２種以上のメタクリル系樹脂を配合してなる樹脂組成物は、耐熱性、透明性および流動性に優れており、それを基板に用いた光記録媒体は、問題なく使用できることがわかる。